СПОСОБ ДЕФОРМАЦИОННО-ТЕРМИЧЕСКОЙ ОБРАБОТКИ ВЫСОКОМАРГАНЦЕВОЙ СТАЛИ

1. Способ деформационно-термической обработки высокомарганцевой стали,  содержащей марганец, алюминий, углерод, включающий предварительную деформационно-термическую обработку: отливку, горячую прокатку и гомогенизационный отжиг, отличающийся тем, что гомогенизационный отжиг слитков высокомарганцевой аустенитной стали с эффектом пластичности, наведенной двойникованием, выполняют в печи при температуре 1150°С в течение 4-х часов, затем выполняют горячую ковку при температуре 1150°С в три ступени: 140 мм → 100 мм, 100 мм → 70 мм, 70 мм → 50 мм до суммарной истинной степени деформации ε=1 с последующим гомогенизационным отжигом в печи при температуре 1150°С в течение 4-х часов, после чего заготовку подвергают горячей прокатке в интервале температур от 500°С до 1150°С в 5 проходов с суммарной истинной степенью деформации ε не менее 1,5 с последующим гомогенизационным отжигом в течение 1 часа при температуре 1150°С, после чего заготовку подвергают двусторонней ковке в условиях теплой деформации при температуре 400-600°С до истинной степени деформации ε=3.
2. Способ по п. 1, отличающийся тем, что горячая прокатка проводится без промежуточного нагревания стальных заготовок.
3. Способ по п. 1, отличающийся тем, что заготовку на короткое время охлаждают до температур 400–600°С, после чего отжигают в течение 1-4 часов при температуре 1000–1200°С с последующим охлаждением на воздухе.
4. Способ по п. 1, отличающийся тем, что двустороннюю ковку проводят в интервале температур от 400°С до 600°С с последующей закалкой в воду.
5. Способ по п. 4, отличающийся тем, что закалку проводят в масло.
6. Способ по п. 4, отличающийся тем, что закалку проводят на воздухе.